(57)【要約】【課題】ハブ孔フランジ部を成形する際に、割れ等が生ずることを抑制でき得る車両用ホイールのハブ孔フランジ部成形方法を提供する。【解決手段】板状基材２１に据込み用の下穴２２を穿設した後、予備加工パンチ４４と支持用金型４３とにより下穴２２の孔周縁部２３を押圧することによって、該予備加工パンチ４４により押圧された余剰材料を、下穴２２および予備加工パンチ４４と支持用金型４３との少なくとも一方に設けた据込み空域４６に据込み、次に孔開けパンチ５０によりハブ素円孔２８を形成し、その後にハブ素円孔２８の孔周縁部２９をホイール表方へ立ち上げる孔拡げ加工することにより、ハブ孔フランジ部６を成形する。この方法では、ハブ素円孔２８の孔周縁部２９に生ずる加工硬化を抑制することができるため、ハブ孔フランジ部６を形成する孔拡げ加工の際に割れが発生することを抑制でき得る。【選択図】図４
2008290085.tif 000002
【特許請求の範囲】
【請求項１】
板状基材の中央にハブ素円孔を穿設する素円孔加工工程と、該ハブ素円孔の孔周縁部に孔拡げパンチをホイール裏方から押し付けて、該孔周縁部をホイール表方に起立するように孔拡げ加工する孔拡げ加工工程とを順次行うことによって、ハブ孔フランジ部を成形する車両用ホイールのハブ孔フランジ部成形方法において、
素円孔加工工程は、
板状基材に据込み用の下穴を穿設する据込み用下穴穿設工程と、
ハブ素円孔の孔径と等しい外周径の予備加工パンチと該予備加工パンチに対向して板状基材の一側面を支持する支持用金型とにより、前記下穴の孔端面を拘束せずに、該下穴の孔周縁部をその板厚方向に沿って該板厚未満の所定押込深さまで押圧することによって、該予備加工パンチにより押圧された余剰材料を、前記下穴および、予備加工パンチと支持用金型との少なくとも一方に設けられた、前記ハブ素円孔の孔径より小径で板状基材に対向して開口する据込み空域に据え込む予備圧縮工程と、
ハブ孔素円孔の孔径と等しい外周径の孔開けパンチによりハブ素円孔を穿設する素円孔穿設工程と
を備えていることを特徴とする車両用ホイールのハブ孔フランジ部成形方法。
【請求項２】
素円孔加工工程の予備圧縮工程で用いる支持用金型は、予備加工パンチの外周径に比して小径に開口する内側円孔が形成され、その内側円孔により据込み空域を構成するようにしたものであって、
予備圧縮工程は、前記支持用金型により板状基材をホイール裏方から支持して、予備加工パンチによりホイール表方から据込み用の下穴の孔周縁部を押圧することにより、該下穴と支持用金型の据込み空域とに余剰材料を据え込むようにしていることを特徴とする請求項１に記載の車両用ホイールのハブ孔フランジ部成形方法。
【請求項３】
支持用金型に形成された内側円孔の開口径が、
Ｄ１−０．２ｔ×２≦Ｄ２＜Ｄ１−０．１ｔ×２
（ここで、Ｄ１：予備加工パンチの外周径、ｔ：板状基材の板厚、Ｄ２：開口径）
を満足するように設けられていることを特徴とする請求項２に記載の車両用ホイールのハブ孔フランジ部成形方法。
【請求項４】
素円孔加工工程の予備圧縮工程で用いる予備加工パンチは、環状を成し、その内側に開口した空域により据込み空域を構成するようにしたものであって、
予備圧縮工程は、支持用金型により板状基材をホイール裏方から支持して、前記予備加工パンチをホイール表方から据込み用の下穴の孔周縁部に押圧することによって、該下穴と予備加工パンチの据込み空域とに余剰材料を据え込むようにしていることを特徴とする請求項１に記載の車両用ホイールのハブ孔フランジ部成形方法。
【発明の詳細な説明】
【技術分野】
【０００１】
本発明は、車両用ホイールのハブ孔フランジ部を成形加工するための車両用ホイールのハブ孔フランジ部成形方法に関する。
【背景技術】
【０００２】
車両用ホイールは、タイヤを組み付けた後に、ハブ孔を車両の車軸に嵌め込むと共に、該ハブ孔周囲のハブ取り付け部に設けられたボルト孔を、車軸に連結されたハブに配設されているボルトに嵌め込み、ホイール表方から該ボルトにナットを螺合して締め付けることによって、車軸およびハブに固定される。車両用ホイールにあっては、そのハブ孔の開口縁に沿ってホイール表方に起立した円筒形状のハブ孔フランジ部が形成されているものが良く知られている。
【０００３】
上記した車両用ホイールにあって、スチール製のものは、通常、所定の板状基材をプレス加工することによって成形される。このプレス加工による加工工程にあっては、板状基材に所定のハブ素円孔を穿設し、該ハブ素円孔の孔周縁部を所定形状の金型（孔拡げパンチ）によりホイール裏方から押圧することによって、該孔周縁部をホイール表方へ立ち上げるように孔拡げ加工してハブ孔とハブ孔フランジ部とを成形している（例えば、特許文献１）。
【０００４】
ここで、ハブ素円孔の孔周縁部を立ち上げる孔拡げ加工では、該孔周縁部を折り曲げることにより拡径して周方向に延伸する。そして、ハブ素円孔の孔径に対する、該ハブ素円孔の孔径と孔拡げ加工で折り曲げられて形成されるハブ孔フランジ部の内周径との径差の比率を孔拡げ率とすると、この孔拡げ率が大きくなるに従って、周方向への延伸による歪が増大し、孔拡げ加工の際にハブ孔フランジ部の先端部に割れ等の不具合を生じ易くなる。そのため、割れ等の不具合の発生しない孔拡げ率を、経験や検証試験などにより設定して、当該孔拡げ率に応じた孔径のハブ素円孔を形成するか、又は、孔拡げ加工を複数回に分けて実施して、徐々に拡径していく等の方法が行われていた。
【０００５】
ところで、プレス加工により金属材料に孔開け加工する加工方法として、例えば特許文献２のように、径の差の小さいダイスとパンチとにより半抜きする第一工程と、半抜きした被加工材を前記ダイスより径の大きいダイスと前記パンチとにより打ち抜く第二工程とを行うようにした方法が提案されている。この方法では、第一工程で、径の差の小さいダイスとパンチとにより半抜きすることにより、半抜きの状態で形成された凹部の内周面を鏡面状態とすることができ、次の第二工程では、打抜きに要する荷重が小さくなるために、ハブ素円孔の孔端面を平滑に形成できる。また、この方法では、第一工程のダイスとパンチとのクリアランスを−１０％〜＋５％の範囲として設定している。この範囲とすることで、半抜き加工時に製品を歪ませることがなく、ハブ素円孔の孔端面を滑らかに形成できるという作用効果を生じ得る。
【特許文献１】特開２０００−２２５４３２号公報（段落番号「０００８」、図１（６），（７））
【特許文献２】特開平９−３１４２５０号公報
【発明の開示】
【発明が解決しようとする課題】
【０００６】
車両用ホイールのハブ孔フランジ部にあっては、その内径がハブ孔径に相当することから、該内径（ハブ孔径）を車軸の外径に応じて設定している。そのため、外径の異なる車軸に対応するハブ孔フランジ部を成形する場合には、上述した孔拡げ率を考慮すれば、該孔拡げ率に従ってハブ素円孔を形成することが必要となっている。すなわち、孔拡げ率の最大値が規定され、該孔拡げ率に応じて異なる孔径のハブ素円孔を形成しなければならない。このように孔径の異なるハブ素円孔を形成する場合には、それぞれに応じた孔開けパンチ等の専用金型を要することから、金型の付け替え作業が繁雑化したり、該金型の製造費用や購入費用が高くなる等、製造コストが向上してしまう。また、上述したように孔拡げ加工を複数回に分けて行うようにした場合にあっても、孔拡げ加工用の金型を複数種類要することから、同様に製造コストが向上することとなっている。さらに、孔拡げ加工を複数回に分けて行っても、該孔拡げ加工によって生ずる加工歪の総量は同じであることから、割れ等の不具合の発生を低減する効果にも限界がある。
【０００７】
また、上記の車両用ホイールにあっては、ハブ孔フランジ部の高さを比較的高く設定する構成の品種も存在する。ここで、ハブ孔フランジ部の高さは、ハブ素円孔の孔径と孔拡げ加工で形成するハブ孔フランジ部の内周径との半径差によって定まる。そのため、ハブ孔フランジ部を比較的高くする構成を成形する場合には、必然的に孔拡げ率を大きくしなければならず、孔拡げ加工を複数回に分けて行うことを要する。そのため、上記した問題点が生じている。
【０００８】
一方、上述した従来の、第一工程で半抜きして第二工程で打ち抜く方法を、ハブ素円孔の形成に適用すると、該ハブ素円孔を比較的良好に成形できる。しかし、このハブ素円孔の孔周縁部を孔拡げ加工すると、孔拡げ率を比較的大きくするように設定した場合に、割れ等の不具合が発生してしまう。すなわち、割れ等の不具合の発生を抑制する効果に限界があり、上記した問題点を充分に解消できない。
【０００９】
本発明は、ハブ孔フランジ部を形成する際に、比較的大きな孔拡げ率とする場合にあっても、割れなどの不具合が発生することを抑制し得る車両用ホイールのハブ孔フランジ部成形方法を提案する。
【課題を解決するための手段】
【００１０】
本発明は、板状基材の中央にハブ素円孔を穿設する素円孔加工工程と、該ハブ素円孔の孔周縁部に孔拡げパンチをホイール裏方から押し付けて、該孔周縁部をホイール表方に起立するように孔拡げ加工する孔拡げ加工工程とを順次行うことによって、ハブ孔フランジ部を成形する車両用ホイールのハブ孔フランジ部成形方法において、素円孔加工工程は、板状基材に据込み用の下穴を穿設する据込み用下穴穿設工程と、ハブ素円孔の孔径と等しい外周径の予備加工パンチと該予備加工パンチに対向して板状基材の一側面を支持する支持用金型とにより、前記下穴の孔端面を拘束せずに、該下穴の孔周縁部をその板厚方向に沿って該板厚未満の所定押込深さまで押圧することによって、該予備加工パンチにより押圧された余剰材料を、前記下穴および、予備加工パンチと支持用金型との少なくとも一方に設けられた、前記ハブ素円孔の孔径より小径で板状基材に対向して開口する据込み空域に据え込む予備圧縮工程と、ハブ孔素円孔の孔径と等しい外周径の孔開けパンチによりハブ素円孔を穿設する素円孔穿設工程とを備えていることを特徴とする車両用ホイールのハブ孔フランジ部成形方法である。尚、据込み用の下穴は、板状基材を板厚方向に貫通するように形成しており、換言すれば据込み孔と表現することも可能である。
【００１１】
ここで、図１３（Ａ），（Ｂ）のように、所定の孔開けパンチ８１とダイス８２とによりハブ素円孔８８を一回で穿設する従来方法を用いた場合について精査した結果を詳述する。
この従来方法により形成したハブ素円孔８８の孔周縁部８９を観察すると、図１４のように、ハブ素円孔８８の孔周縁部８９で、孔開けパンチ８１の打抜き方向（上方から下方へ向かう方向）に板状基材２１の縞状組織８７が湾曲している。この湾曲した縞状組織８７は、板面方向に平行であった縞状組織３０が、孔開けパンチ８１の加工によって湾曲したのであるから、ハブ素円孔８８の孔周縁部８９に比較的大きな加工歪が生じ、加工硬化していることが明らかである。また、ハブ素円孔８８の孔端面には、その最上部に下方へ湾曲する湾曲面８６ａが形成されており、該湾曲面８６ａの下側に連続して、上下方向（板厚方向）に沿ってほぼ垂直に切断されているせん断面８６ｂが形成されており、該せん断面８６ｂの下側に連続して、板面方向にきざまれたような破断面８６ｃが形成されている。そして、この破断面８６ｃでは、せん断面８６ｂに比して、前記した縞状組織８７の湾曲する形態が大きくなっており、加工硬化を大きく生じていることがわかる。このようなハブ素円孔８８の孔周縁部８９を、比較的大きな孔拡げ率となるように孔拡げ加工すると、割れ等を生じ易いことから、ハブ素円孔８８の孔周縁部８９に生じている加工硬化が、孔拡げ加工によって割れを生じる主原因であるとする結論に達した。
【００１２】
さらに、上述した特許文献２の、第一工程で半抜きして第二工程で打ち抜く方法を用いて、ハブ孔素円孔を形成した場合について精査した結果を詳述する。
第一工程では、パンチとダイスとのクリアランスが小さいために、該パンチにより板厚方向に沿って切断することができる。ここで、板状基材の、パンチの外周端により押圧される部位では、該パンチとダイスとのクリアランスが小さいために板厚方向に圧縮変形を生じ、該圧縮変形に伴う板面方向の延伸変形によって、パンチにより切断される板状基材の切断部位（ハブ素円孔の孔周縁部となる部位）に加工硬化が生ずる。尚、パンチの押圧加工により板厚方向に生じる余剰材料は、ダイスの中央開口内に流動するが、前記圧縮変形に伴う板面方向の延伸変形による余剰材料は、その生成方向が板面方向であるために、ダイスの中央開口内に流動し難い。特に、クリアランスがマイナスの場合には、パンチの外周端とダイスの内周端とで挟圧される領域が存在するために、圧縮変形が比較的大きく生じ、板面方向の延伸変形に伴う加工硬化が、パンチにより切断される板状基材の切断部位に生じ易くなる。次の第二工程では、パンチにより切断する加工量（板厚方向の切断距離）が、上述した一回でハブ素円孔を打ち抜く方法に比して少ないため、その加工硬化も低減することができる。しかし、第一工程で生じた加工硬化は残留していることから、上述した一回でハブ素円孔を打ち抜く方法に比して、ハブ素円孔の孔周縁部に生ずる加工硬化を低減することはできるが、その低減する効果には限界がある。したがって、このような第一工程と第二工程とによりハブ素円孔を形成するようにしても、ハブ素円孔の孔周縁部に生じている加工硬化によって、孔拡げ加工により割れ等を生じ易くなっている。
【００１３】
このような従来方法に対して、本発明は、上述したように、予備加工パンチによる押圧加工を行う前に据込み用の下穴を穿設し、次の予備圧縮工程で、該予備加工パンチと支持用金型とにより該下穴の孔端面を拘束せずに押圧加工し、素円孔穿設工程でハブ素円孔を打ち抜くようにした方法である。
【００１４】
ここで、予備圧縮工程では、予備加工パンチの外周径と据込み空域を構成する開口の開口径とにより囲まれた据込み用の下穴の孔周縁部の環状領域を圧縮変形し、該圧縮変形に伴う板面方向の延伸変形を該下穴内に据え込ませることができる。これにより、予備加工パンチの押圧加工により切断される板状基材の切断部位に、当該押圧加工によって加工硬化が生じることを抑制することができる。この据込み用の下穴は板厚方向に形成されていることから、予備加工パンチの押圧加工開始直後から、板面方向の延伸変形による余剰材料を該下穴内に据え込ませ易く、加工硬化の抑制効果に優れている。さらに、予備圧縮工程でハブ素円孔を部分的に形成していることから、次の素円孔穿設工程では、孔開けパンチにより予備圧縮工程の押込深さの残りの深さ（厚み）を打ち抜けば良い。そのため、この孔開けパンチによる加工量が比較的少なくなるため、当該打抜き加工による加工硬化が減少する。
【００１５】
また、予備圧縮工程では、予備加工パンチの押圧加工の際に、据込み用の下穴の孔周縁部をせん断力により板圧方向に切断する。そのため、予備加工パンチの押圧加工により、比較的鋭利に切断することができる。これにより、板状基材が縞状組織を有するものであった場合に、切断面の縞状組織を板厚方向に湾曲することを抑制しつつ切断できる。このことからも、予備加工パンチの押圧加工により切断される板状基材の切断部位に、加工効果の生じることを抑制する効果が高くなっている。
【００１６】
以上のことから、本発明の素円孔加工工程によれば、ハブ素円孔の孔周縁部に加工硬化が生じることを抑制できるから、次の孔拡げ加工工程によってハブ孔フランジ部を形成する際に割れ等を生じ難い。したがって、ハブ素円孔の孔径に対してハブ孔径を大きく設定した、いわゆる孔拡げ率を比較的大きくするようにした場合にあっても、ハブ孔フランジ部に割れ等の不具合の発生を抑制することができ得る。
【００１７】
また、本発明の素円孔加工工程によれば、上述したように、予備圧縮工程では予備加工パンチにより加工硬化を抑制して板厚方向に切断でき、素円孔穿設工程では打抜き加工量が少ないことから、ハブ素円孔の孔端面には、板厚方向に沿ってほぼ垂直に切断されたせん断面が比較的多く形成されている。そして、このハブ素円孔の孔端面は、上述した従来方法により形成した場合に比して、バリや荒れを生じる破断面が著しく減少しており、全体として平滑な面に形成されている。このことも、孔拡げ加工によって割れの発生を抑制する効果を高める一因となっている。
【００１８】
予備圧縮工程にあって、予備加工パンチの押圧加工によって生ずる余剰材料は、上記したように据込みの下穴内に流動すると共に、据込み空域にも流動する。このように据込み空域に余剰材料を据え込むことによっても、上記した予備加工パンチにより切断される板状基材の切断部位に加工硬化が生ずることを抑制する効果を助けている。尚、予備加工パンチが、据込み用の下穴の孔周縁部を全体的に板厚方向へ押圧する場合には、該予備加工パンチによって板厚方向に生ずる余剰材料が主に据込み空域に流動する。
【００１９】
本発明にあって、据込み空域は、予備加工パンチ、支持用金型のいずれか一方又は両方に設ける構成のいずれとすることもできる。そして、据込み空域は、予備加工パンチの押圧加工により生じる余剰材料が充分に据え込むことができだけの容積を有するように構成していれば良い。また、素円孔穿設工程で使用する孔開けパンチは、予備加工パンチと同じものを使用することも可能である。
【００２０】
尚、板状基材をプレス加工して車両用ホイールを製造する一般的な製造工程にあっては、板状基材の中央に位置決め用の孔を予め穿設した後に、これを基準としてプレス加工を実行する方法がある。この位置決め用の孔は、通常、中心位置と周方向位置とを規定するために多角形状に形成されている。そして、位置決め用の孔を設けている場合に、ハブ素円孔を穿設する工程では、該位置決め用の孔にガイドピンを嵌入した状態で保持して、所定パンチによりハブ孔を穿設するようにしている。すなわち、位置決め用の孔は、ハブ孔を穿設する際にも、中心位置を規定するためにしか用いられていない。これに対して、本発明にあっては、据込み用の下穴の孔端面を拘束せずにハブ素円孔を穿設するようにしていることから、位置決め用の孔のようにガイドピンを嵌入するものとはその意義が明確に異なる。また、据込み用の下穴は、その周囲から余剰材料を据え込むため、周方向に均等に据え込むことができるように円孔であることが好ましい。
【００２１】
また、予備圧縮工程にあっては、予備加工パンチを、据込み用の下穴の孔周縁部の板厚に対して１０％以上且つ５０％以下とする押込深さによって、該下穴の孔周縁部を押圧するようにしている方法が好適に用い得る。この押込深さまで予備加工パンチにより切断されることから、上記した加工硬化を抑制できる部位の板厚方向高さが決まることとなる。また、押込深さを除く残りの深さ（厚み）が、次の素円孔穿設工程で加工されることとなる。この素円孔穿設工程で加工する深さが短いほど、当該加工によって生ずる加工硬化を抑制する効果も向上するため、総じて、ハブ素円孔の孔周縁部に生ずる加工硬化を抑制する効果が一層向上する。尚、押込深さが、据込み用の下穴の孔周縁部の板厚に対して１０％より浅いと、素円孔穿設工程での加工硬化を抑制する効果が低減し、また５０％より深いと、予備加工パンチによる押圧加工の際に、当該押圧加工により切断された板状基材の切断部位に割れなどを生じ易くなる。
【００２２】
上述した車両用ホイールのハブ孔フランジ部成形方法にあって、素円孔加工工程の予備圧縮工程で用いる支持用金型は、予備加工パンチの外周径に比して小径に開口する内側円孔が形成され、その内側円孔により据込み空域を構成するようにしたものであって、予備圧縮工程は、前記支持用金型により板状基材をホイール裏方から支持して、予備加工パンチによりホイール表方から据込み用の下穴の孔周縁部を押圧することにより、該下穴と支持用金型の据込み空域とに余剰材料を据え込むようにしている方法が提案される。
【００２３】
かかる方法にあっては、支持用金型がいわゆるダイスとなり、予備加工パンチの押圧加工によって生じる余剰材料を、支持用金型に開口する据込み空域に据え込むようにした方法である。すなわち、予備加工パンチの外周径と支持用金型の開口径とのクリアランスがマイナスとなるように設定されており、両者で挟圧された環状の領域が圧縮変形され、これによって生じた余剰材料を、支持用金型の据込み空域と据込み用の下穴内に据え込むことができる。かかる方法によれば、上述した本発明の、ハブ素円孔の孔周縁部に加工硬化が生じることを抑制し、孔拡げ加工によって割れ等が発生することを抑制できるという作用効果を適正に発揮でき得る。
【００２４】
上述した支持用金型に形成された内側円孔の開口径が、
Ｄ１−０．２ｔ×２≦Ｄ２＜Ｄ１−０．１ｔ×２    
（ここで、Ｄ１：予備加工パンチの外周径、ｔ：板状基材の板厚、Ｄ２：開口径）
を満足するように設けられている方法が提案される。
【００２５】
かかる方法にあっては、据込み空域を構成する支持用金型の内側円孔の開口径Ｄ２と予備加工パンチの外周径Ｄ１とを規定しており、予備加工パンチが、その外周径Ｄ１と支持用金型の開口径Ｄ２とにより囲まれた据込み用の下穴の孔周縁部の環状領域を圧縮することとなる。すなわち、開口径Ｄ２が小径となるに従って、予備加工パンチにより圧縮される環状領域も拡幅して広くなる。本構成では、この圧縮される環状領域が、外周径Ｄ１と開口径Ｄ２との関係から規定され、この範囲に設定することにより、予備加工パンチの押圧加工により板面方向に延伸変形して生ずる余剰材料を、据込み用の下穴内に据え込む作用が一層向上し、上述したように予備加工パンチにより切断される板状基材の切断部位に加工硬化が生じることを抑制する作用効果がさらに高まる。
【００２６】
ここで、上記した本構成の関係式にしたがって、予備圧縮工程をパンチ（予備加工パンチ）とダイス（支持用金型）とにより実施する場合、外周径Ｄ１と開口径Ｄ２との関係によってパンチとダイスとのクリアランスが、−１０％より小さく且つ−２０％以上の範囲となる。すなわち、上述した特許文献２の第一工程と第二工程とを実施する方法に比して、クリアランスがマイナス方向に大きくなっている。仮に、本構成のクリアランスを特許文献２の第一工程に適用した場合、パンチとダイスとにより挟圧される環状領域が広いことから、この圧縮の変形量も大きくなり、これに伴う板面方向に延伸する変形量も大きくなる。そのため、パンチにより切断される板状基材の切断部位に生ずる加工硬化が増大し、次の孔拡げ加工によって割れ等が一層生じ易くなるという問題が出る。これに対し本発明では、上述したように、据込み用の下穴を予め形成していることから、クリアランスがマイナス方向に大きい本構成の範囲（−１０％より小さく且つ−２０％以上の範囲）であっても、パンチ（予備加工パンチ）の押圧加工によって生ずる板面方向の延伸変形を据込み用の下穴内へ据え込ませることができる。そのため、パンチ（予備加工パンチ）により切断される板状基材の切断部位に加工硬化が生じることを充分に抑制することができる。
【００２７】
尚、クリアランスを−１０％以上（Ｄ２≧Ｄ１−０．１ｔ×２）とすると、予備加工パンチによる板厚方向への力を支える支持用金型の領域が狭くなるため、該予備加工パンチによる板厚方向への力が作用する傾向が強まり、予備加工パンチにより切断される板状基材の切断部位に板厚方向への加工歪が生じ易くなる。そのため、ハブ素円孔の孔周縁部に生じる加工硬化を抑制する効果が低減してしまう。一方、クリアランスを−２０％より小さく（Ｄ２＜Ｄ１−０．２ｔ×２）すると、予備加工パンチと支持用金型とにより挟圧される環状領域が広くなり、その圧縮変形に伴う板面方向に延伸変形の余剰材料を、据込み用の下穴に据え込む作用が低減してしまう。そのため、上述した加工硬化を抑制する効果が低減し、孔拡げ加工によって割れ等の発生する確率が高まる傾向となる。
【００２８】
また、上述した車両用ホイールのハブ孔フランジ部成形方法にあって、素円孔加工工程の予備圧縮工程で用いる予備加工パンチは、環状を成し、その内側に開口した空域により据込み空域を構成するようにしたものであって、予備圧縮工程は、支持用金型により板状基材をホイール裏方から支持して、前記予備加工パンチをホイール表方から据込み用の下穴の孔周縁部に押圧することによって、該下穴と予備加工パンチの据込み空域とに余剰材料を据え込むようにしている方法が提案される。
【００２９】
かかる方法にあっては、予備加工パンチがその外周径と開口径とによる環状を成し、当該予備加工パンチにより押圧することで生じる余剰材料を、予備加工パンチの内側に形成した据込み空域に据え込むようにした方法である。この方法では、予備加工パンチに据込み空域を形成していることから、該予備加工パンチが押圧する際に、該押圧による圧縮変形に伴って生じた板面方向の延伸変形をも据込み空域へ据込み易い。そのため、予備加工パンチによる押圧加工によって生じる加工硬化を抑制する効果が一層向上する。かかる方法によれば、上述した本発明の、ハブ素円孔の孔周縁部に加工硬化が生じることを抑制し、孔拡げ加工によって割れ等が発生することを抑制できるという作用効果を適正に発揮でき得る。
【発明の効果】
【００３０】
本発明の車両用ホイールのハブ孔フランジ部成形方法は、板状基材に据込み用の下穴を穿設した後、予備加工パンチと支持用金型とにより該下穴の孔周縁部を押圧することによって、該予備加工パンチにより押圧された余剰材料を、下穴および予備加工パンチと支持用金型との少なくとも一方に設けられた据込み空域に据込み、次に孔開けパンチによりハブ素円孔を形成し、その後にハブ素円孔の孔周縁部をホイール表方へ立ち上げる孔拡げ加工してハブ孔フランジ部を成形するようにした方法である。かかる方法により、予備加工パンチの外周径と据込み空域の開口径とにより囲まれた据込み用の下穴の孔周縁部の環状領域を圧縮変形して生じる板面方向の延伸変形を、下穴内および据込み空域に据え込むことができるため、予備加工パンチにより切断される板状基材の切断部位に加工硬化が生じることを抑制できる。また、その後の孔開けパンチによる加工量が少なくなることから、当該打抜き加工による加工硬化を減少することができる。したがって、ハブ素円孔の孔周縁部に加工硬化が生じることを抑制できるから、次の孔拡げ加工工程によってハブ孔フランジ部を形成する際に割れ等を生じ難く、また、孔拡げ率を大きくするように設定しても割れ等の不具合が生じることを抑制でき得る。
【００３１】
また、支持用金型は、予備加工パンチの外周径に比して小径に開口する内側円孔が形成され、その内側円孔により据込み空域を構成するようにしたものであって、予備圧縮工程で、予備加工パンチにより押圧される余剰材料を、据込み用の下穴内と支持用金型の据込み空域とに余剰材料を据え込むようにしている方法とした場合にあっては、上述した本発明の、ハブ素円孔の孔周縁部に加工硬化が生じることを抑制し、孔拡げ加工によって割れ等が発生することを抑制できるという作用効果を適正に発揮でき得る。
【００３２】
ここで、支持用金型に形成された内側円孔の開口径が、
Ｄ１−０．２ｔ×２≦Ｄ２＜Ｄ１−０．１ｔ×２
（ここで、Ｄ１：予備加工パンチの外周径、ｔ：板状基材の板厚、Ｄ２：開口径）
を満足するように設けられている方法とする。この方法の場合、支持用金型の開口径Ｄ２と予備加工パンチの外周径Ｄ１とにより規定される環状領域を圧縮変形すると、該圧縮変形に伴う板面方向の延伸変形を据込み用の下穴内および据込み空域に充分に据え込むことができるため、上述した本発明の、予備加工パンチにより切断される板状基材の切断部位に加工硬化が生じることを抑制する作用効果を一層高め得る。
【００３３】
また、予備加工パンチは、環状を成し、その内側に開口した空域により据込み空域を構成するようにしたものであって、予備圧縮工程で、該予備加工パンチにより押圧される余剰材料を、据込み用の下穴内と予備加工パンチの据込み空域とに余剰材料を据え込むようにしている方法とした場合にあっては、環状の予備加工パンチにより圧縮変形して生ずる板面方向の延伸変形を、該予備加工パンチの据込み空域に据込み易く、予備加工パンチにより切断される板状基材の切断部位に生ずる加工硬化を抑制する効果が高い。したがって、上述した本発明の、ハブ素円孔の孔周縁部に加工硬化が生じることを抑制し、孔拡げ加工によって割れ等が発生することを抑制できるという作用効果を一層適正に発揮でき得る。
【発明を実施するための最良の形態】
【００３４】
本発明の実施例を添付図面を用いて詳述する。
【実施例１】
【００３５】
図１は、スチール製の車両用ホイール１の縦断面図である。この車両用ホイール１は、板状基材２１（図３参照）からプレス加工により成形した円盤状のホイールディスク２とロール加工により成形した円筒状のホイールリム３とを嵌合してなるものである。
【００３６】
上記したホイールディスク２は、図１，２のように、中央にハブ孔５が開口されたハブ取付部７が形成されており、該ハブ取付部７の外周部分（ハブ面アール部）７ａからホイール表方に隆起するハット部８が形成されている。そして、ハット部８には複数の飾り孔１０が設けられており、該ハット部８の外側には、ホイール軸方向に沿ってディスクフランジ部９が周成されている。また、前記ハブ取付部７には、ハブ孔５の開口縁からホイール表方へ起立するハブ孔フランジ部６が形成されており、該ハブ孔フランジ部６の周囲にナット座を備えた複数のボルト孔４が同一円周上に等間隔で穿設されている。
【００３７】
一方、ホイールリム３は、図１のように、異形断面の円筒状を呈し、その両側の外端縁に図示しないタイヤのサイドウォール部を支持するフランジ部１１ａ，１１ｂとが形成されており、該フランジ部１１ａ，１１ｂに夫々に連続させて、タイヤのビードを保持するビードシート部１２ａ，１２ｂとが軸方向と略平行に形成されている。さらに、該ビードシート部１２ａ，１２ｂ間には、ホイールリム３の内径側に陥没するドロップ部１３が設けられており、タイヤ装着時にタイヤのビードを該ドロップ部１３に落とし込むことによって、その装着が容易となるようにしている。また、このドロップ部１３の内周面に、上述したホイールディスク２のディスクフランジ部９が嵌合されて溶接されることにより、車両用ホイール１が形成される。本実施例１の車両用ホイール１は、所謂ドロップ嵌合ホイールである。
【００３８】
上記したホイールディスク２は、延伸材料であるスチール製の板状基材２１をプレス加工することにより成形される（図３〜６参照）。この板状基材２１は、板面方向に延伸してなるスチール製板から所定形状に切り出したものであり、板面方向に沿った縞状組織からなる。
【００３９】
上記したハブ孔フランジ部６は、板状基材２１の中央にハブ素円孔２８を穿設する素円孔加工工程と、該ハブ素円孔２８の孔周縁部２９を、所定の孔拡げパンチ５４でホイール裏方から押し上げて、ホイール表方に立ち上げる孔拡げ加工工程とを順次実行することによって成形される。尚、ホイールディスク２の製造工程にあって、素円孔加工工程および孔拡げ加工工程以外の工程は、従来と同様に実施し、その説明を省略する。
【００４０】
以下に、本発明の要部にかかる、ハブ孔フランジ部６を成形するための素円孔加工工程と孔拡げ加工工程とについて詳述する。
【００４１】
先ず、図３（Ａ）のように、板状基材２１の中央部周辺の裏面をダイス４１により支持する。そして、図３（Ｂ）のように、円柱形の孔開けパンチ４２により板状基材２１の中央に円形の据込み用の下穴２２を穿設する。ここで、下穴２２は、板状基材２１を板厚方向に貫通するように形成される。この下穴２２を穿設する工程が、本発明にかかる据込み用下穴穿設工程である。そして、この円形の下穴２２は、後述する予備圧縮工程において余剰材料を据え込むためのものである。
【００４２】
上記した据込み用下穴穿設工程の次に、据込み用の下穴２２の孔周縁部２３を押圧する予備圧縮工程を行う。予備圧縮工程は、図４のように、下穴２２の孔周縁部２３をそのホイール表方から押圧する予備加工パンチ４４と、該予備加工パンチ４４に対向して板状基材２１の中央部をその裏面から支持する支持用ダイス４３とによりプレス加工することで行う。予備加工パンチ４４は、略円柱形をなし、その外周径Ｄ１がハブ素円孔２８の孔径と等しくなっている。また、支持用ダイス４３には、その中央に開口する内側円孔４５が形成されており、その開口径Ｄ２が前記予備加工パンチ４４の外周径Ｄ１よりも小径としている（外周径Ｄ１＞開口径Ｄ２）。すなわち、予備加工パンチ４４と支持用ダイス４３とのクリアランスはマイナスとなっている。
【００４３】
ここで、予備加工パンチ４４と支持用ダイス４３とのクリアランスとしては、−１０％よりも小さく且つ−２０％以上となるように設定している。このクリアランスを用いて予備加工パンチ４４の外周径Ｄ１と支持用ダイス４３の開口径Ｄ２との関係を表すと式（１）の範囲となる。尚、式（１）は、板状基材２１の板厚ｔとの関係により表されている。
Ｄ１−０．２ｔ×２≦Ｄ２＜Ｄ１−０．１ｔ×２          ・・・（１）
尚、本実施例１にあっては、このクリアランスを−２０％とするように、予備加工パンチ４４の外周径Ｄ１および支持用ダイス４３の開口径Ｄ２を設定している。
【００４４】
さらに、本実施例１にあっては、予備加工パンチ４４の押圧面の周端部は、図４のように、丸みを帯びた刃部となっている。この丸みを帯びた刃部を、以下の説明では刃角丸み部４４ａという。この刃角丸み部４４ａの半径は、予備加工パンチ４４の外周径Ｄ１に比してかなり小さく設定されている。このように予備加工パンチ４４の押圧面の周端部を刃角丸み部４４ａとすることにより、バリや荒れを生じる破断面が発生することを抑制し、予備加工パンチ４４の耐久寿命を向上させることができる。
【００４５】
上記した支持用ダイス４３にあって、その内側円孔４５により構成される空域が、本発明にかかる据込み空域４６である。
【００４６】
予備圧縮工程は、図４（Ａ）のように、板状基材２１の裏面を支持用ダイス４３で支持し、図４（Ｂ）のように、据込み用の下穴２２の孔周縁部２３を、そのホイール表方から予備加工パンチ４４により板厚方向に沿って押圧する。ここで、予備加工パンチ４４は、下穴２２の孔周縁部２３の板厚未満とする所定押込深さｈまで押圧する。この押込深さｈは、本実施例１にあって、下穴２２の孔周縁部２３の板厚に対して約５０％としている。尚、押込深さｈとしては、下穴２２の孔周縁部２３の板厚に対して１０％以上且つ５０％以下とする範囲に設定することが好適である。また、予備加工パンチ４４により押圧する際には、下穴２２にガイドピンなどを嵌入することなく実施する。すなわち、下穴２２の孔端面２２ａを拘束せずに、予備加工パンチ４４により下穴２２の孔周縁部２３を押圧する。
【００４７】
予備加工パンチ４４による押圧加工の際には、据込み用の下穴２２の孔周縁部２３の、該予備加工パンチ４４と支持用ダイス４３とのマイナスのクリアランスによって囲まれる環状領域が挟圧される。そして、この環状領域が、予備加工パンチ４４の押圧加工によって板厚方向に圧縮変形する。この圧縮変形に伴い、板面方向に延伸変形を生ずる。この延伸変形によって生ずる余剰材料を、板厚方向に穿設された下穴２２内に据え込むことができる。そのため、予備加工パンチ４４が押圧することによって切断する板状基材２１の切断部位に、前記延伸変形が生ずることを抑制でき、加工硬化が生ずることを抑制でき得る。
【００４８】
一方、据込み用の下穴２２の孔周縁部２３の、支持用ダイス４３の内側円孔４５の直上領域は、その下面を支持用ダイス４３により支持されていないため、予備加工パンチ４４の押圧加工によって、該内側円孔４５内の据込み空域４６に入り込んでいく。すなわち、予備加工パンチ４４による押圧加工によって生じた余剰材料が、据込み空域４６に据え込まれる。
【００４９】
また、予備圧縮工程で予備加工パンチ４４が押圧することによって切断する板状基材２１の切断部位は、その下面が支持用ダイス４３により支持されていることから、該予備加工パンチ４４のせん断力によって板厚方向に比較的鋭く切断することができる。そのため、予備加工パンチ４４により切断されて形成される第一切断周面２６（図７（Ａ）参照）は、平滑な面となる。
【００５０】
このように予備圧縮工程では、予備加工パンチ４４と支持用ダイス４３とにより据込み用の下穴２２の孔周縁部２３を所定の押込深さｈまで押圧加工することによって、ハブ素円孔２８を途中まで打ち抜き、該ハブ素円孔２８を部分的に形成している。そして、この押圧加工では、上記のように、予備加工パンチ４４により切り込まれた板状基材２１の切断部位（第一切断周面２６の周辺部位）に加工硬化が生じることを抑制している。
【００５１】
尚、この予備圧縮工程で予備加工パンチ４４に押圧される部位が、次の素円孔穿設工程で除去される半打抜き部位４８であり、この半打抜き部位４８には、予備圧縮工程で生じた余剰材料が据え込まれている。
【００５２】
上述の予備圧縮工程にあって、支持用ダイス４３が、本発明にかかる支持用金型である。また、この支持用ダイス４３により支持する板状基材２１の裏面が、本発明にかかる一側面である。また、予備加工パンチ４４の外周径Ｄ１（ハブ素円孔２８の孔径）は、予め定められた孔径のハブ孔５を成形し、所定高さのハブ孔フランジ部６を成形するように設定されている。すなわち、ハブ素円孔２８の孔径と、後述する孔拡げ加工工程で形成するハブ孔フランジ部６の内周径との半径差が、該ハブ孔フランジ部の高さとなるように、予備加工パンチ４４の外周径Ｄ１を設定している。
【００５３】
上述した予備圧縮工程を行った後に、素円孔穿設工程を実施してハブ素円孔２８を形成する。素円孔穿設工程は、図５のように、略円柱形の孔開けパンチ５０と該孔開けパンチ５０に対向するダイス５１とにより実施する。孔開けパンチ５０は、ハブ素円孔２８の孔径と等しい外周径Ｄ１となっている。そのため、上記した予備加工パンチ４４を孔開けパンチ５０として用いることも可能である。尚この場合には、孔開けパンチ５０の押圧面の周端部を、予備加工パンチ４４と同様に、刃角丸み部５０ａとする。一方、ダイス５１は、その中央に開口する開口径Ｄ３を、孔開けパンチ５０の外周径Ｄ１より大径としている。すなわち、孔開けパンチ５０とダイス５１とのクリアランスはプラスに設定されている。
【００５４】
ここで、孔開けパンチ５０とダイス５１とのクリアランスとしては、１２％以上且つ２８％以下となるように設定している。このクリアランスを用いて孔開けパンチ５０の外周径Ｄ１とダイス５１の開口径Ｄ３との関係を表すと次式（２）の範囲となる。尚、式（２）は、板状基材２１の板厚ｔおよび押込深さｈとの関係により表されている。
Ｄ１＋０．１２（ｔ−ｈ）×２≦Ｄ３≦Ｄ１＋０．２８（ｔ−ｈ）×２  ・・・（２）
尚、本実施例１にあっては、このクリアランスを２４％とするように、孔開けパンチ５０の外周径Ｄ１およびダイス５１の開口径Ｄ３を設定している。
【００５５】
素円孔穿設工程は、図５（Ａ）のように、ダイス５１により板状基材２１の裏面を支持する。そして、図５（Ｂ）のように、孔開けパンチ５０により、上記した予備圧縮工程で押圧した半打抜き部位４８を除去し、板状基材２１の中央にハブ素円孔２８を穿設する。この素円孔穿設工程では、既に予備圧縮工程によりハブ素円孔２８を途中まで形成している状態から、孔開けパンチ５０を、予備加工パンチ４４により切断されて形成された第一切断周面２６に沿って打ち込むことにより、ハブ素円孔２８を形成する。ここで、孔開けパンチ５０が打ち抜く加工量は、予備圧縮工程の押込深さｈの残り深さ（ｔ−ｈの厚み）に従うことから、当該加工量も比較的少ない。このようなことから、孔開けパンチ５０により打ち抜くことで形成した第二切断周面２７（図７（Ｂ）参照）は、バリや荒れ等の発生を抑制できると共に、該孔開けパンチ５０により切断された板状基材２１の切断部位（第二切断周面２７の周囲部位）に生ずる加工硬化を減少することができる。
【００５６】
このように、ハブ素円孔２８を、予備圧縮工程と素円孔穿設工程とにより二工程に分けて形成するようにしている。そして、予備圧縮工程で予備加工パンチ４４により切断される板状基材２１の切断部位（第一切断周面２６の周囲部位）に加工硬化が生ずることを抑制でき、素円孔穿設工程で孔開けパンチ５０により切断される板状基材２１の切断部位（第二切断周面２７の周囲部位）に生ずる加工硬化を減少することができ得る。そのため、総じて、ハブ素円孔２８の孔周縁部２９に、その形成過程で生ずる加工硬化が抑制されている。
【００５７】
尚、上述した据込み用下穴穿設工程、予備圧縮工程、素円孔穿設工程とによって、本発明にかかる素円孔加工工程が構成されている。
【００５８】
素円孔穿設工程の次に、孔拡げ加工工程を実施してハブ孔フランジ部６を成形する。孔拡げ加工工程は、図６のように、孔拡げパンチ５４と外側押えリング５５とにより実施する。孔拡げパンチ５４は、その上側加工部を略円錐形とし、下側加工部を円柱形としてなり、ハブ素円孔２８の孔周縁部２９を徐々に立ち上げていくことができるようにしている。尚、本実施例１にあっては、外側押えリング５５の内周径を、ハブ孔フランジ部６の外周径と等しく設定し、孔拡げパンチ５４の外周径Ｄ４を、ハブ素円孔２８の孔径との半径差が該ハブ孔フランジ部６の所定高さとなるように設定している。また、孔拡げ率は、ハブ素円孔２８の孔径に対する、該ハブ素円孔２８の孔径と孔拡げ加工で折り曲げられて形成されるハブ孔フランジ部６の内周径との径差の比率である。そのため、本実施例にあって、孔拡げ率は、孔拡げパンチ５４の外周径Ｄ４と上記した予備加工パンチ４４の外周径（ハブ素円孔の孔径）Ｄ１とにより決まると言える（近似すれば、孔拡げ率≒（Ｄ４−Ｄ１）／Ｄ１×１００％）。
【００５９】
図６（Ａ）のように、板状基材２１の表面に、そのハブ素円孔２８と同心状とするように外側押えリング５５を当接する。そして、図６（Ｂ）のように、孔拡げパンチ５４を、ハブ素円孔２８の孔周縁部２９の裏面側から、その板厚方向に沿って押し上げる。これにより、ハブ素円孔２８の孔周縁部２９をホイール表方へ折り曲げて立ち上げ、ハブ孔フランジ部６を形成する。
【００６０】
この孔拡げ加工工程にあって、ハブ素円孔２８の孔周縁部２９をホイール表方へ孔拡げ加工しても、ハブ孔フランジ部６に割れ等の不具合が生じることを抑制することができ得る。これは、上述した予備圧縮工程と素円孔穿設工程とによってハブ素円孔２８の孔周縁部２９に生ずる加工硬化が抑制されており、孔拡げ加工工程でハブ素円孔２８が拡径しても破断歪まで達しないためである。そして、孔拡げ加工工程でハブ素円孔２８を拡径する孔拡げ率を比較的大きくするように設定しても、ハブ孔フランジ部６に割れが発生することを防ぐことができる。そのため、ハブ孔フランジ部６の高さが比較的高い寸法に設定されており、孔拡げ率を大きくするように設定しなければならない場合にあっても、孔拡げ加工工程で割れ等の不具合が生じることを抑制できる。同様に、ハブ孔フランジ部６の内周径が異なる構成の場合にも、同じ孔径のハブ素円孔２８から形成することが可能である。このようにハブ孔フランジ部６の高さ寸法や内周径が異なる構成を製造する場合に、前記孔拡げ率を大きくするようにしても、不良品の発生率を著しく低減することができるため、製造コストの高騰を抑えることができ得る。
【００６１】
また、予備圧縮工程の前に形成する据込み用の下穴２２を円形に形成していることから、該予備圧縮工程で押圧加工する際に、予備加工パンチ４４により生じる余剰材料を該下穴２２へその周方向に亘ってほぼ均一に延出することができる。これにより、予備加工パンチ４４により切断する板状基材２１の切断部位（第一切断周面２６の周囲部位）に、その周方向に亘ってほぼ均一に加工硬化を抑制する効果が発揮され得る。
【００６２】
一方、上述した予備圧縮工程の実施後に、予備加工パンチ４４により切り込まれた板状基材２１の切断部位（第一切断周面２６の周囲部位）の断面を観察した結果、図７（Ａ）のように、第一切断周面２６の端部では、縞状組織３０がほぼ板面方向に沿っている。これにより、予備加工パンチ４４により切り込まれた板状基材２１の切断部位では、該予備加工パンチ４４の押圧加工による加工硬化をほとんど生じていないことがわかる。また、素円孔穿設工程の実施後に、ハブ素円孔２８の孔周縁部２９の断面を観察した結果、図７（Ｂ）のように、孔開けパンチ５０により切断された板状基材２１の切断部位（第二切断周面２７の周囲部位）では、僅かにホイール裏方へ湾曲した縞状組織３１を確認した。これにより、孔開けパンチ５０により切断された板状基材２１の切断部位では、加工硬化が若干生じていると言える。ここで、孔開けパンチ５０により切断された板状基材２１の切断部位（第二切断周面２７の周囲部位）では、縞状組織３１の湾曲する形態が板厚方向で変化していることから、加工硬化の大きさも板厚方向で変化していることが伺える。
【００６３】
この本実施例１と比較するために、予備圧縮工程を実施せずに、図１３のように孔開けパンチ８１とダイス８２とによりハブ素円孔８８を穿設した場合について、該ハブ素円孔８８の孔周縁部８９を断面観察した。尚、このように一度にハブ素円孔８８を形成する方法は、従来から一般的に実施されている方法であり、孔開けパンチ８１とダイス８２とのクリアランスは＋１２％に設定されている。すなわち、孔開けパンチ８１の外周径Ｄ６とダイス８２の開口径Ｄ７とが次式の関係となる。尚、ｔは、板状基材２１の板厚である。
Ｄ６＋０．１２ｔ×２＝Ｄ７
【００６４】
そして、この従来方法では、板状基材２１の中央に位置決め用の基準孔８５が予め穿設されており、ハブ素円孔８８を穿設する工程にあって、図１３（Ａ）のように、ダイス８２により板状基材２１の裏面を支持し、基準孔８５にガイドピン８３を嵌入する。そして、図１３（Ｂ）のように、ガイドピン８３を基準孔８５に嵌入して保持し、孔開けパンチ８１によりハブ素円孔８８を穿設する。
【００６５】
このような従来方法の場合は、図１４のように、ハブ素円孔８８の孔端部で、板厚方向に湾曲する縞状組織８７を確認した。この従来方法で形成したハブ素円孔８８の縞状組織８７は、上記した本実施例１で形成したハブ素円孔２８の縞状組織３１に比して、大きく湾曲しており、また湾曲している領域も広い。特に、従来方法のハブ素円孔８８の下部では、湾曲形態が極めて大きく破断による影響が強くなっている。これにより、従来方法の場合には、ハブ素円孔８８の孔端部に比較的大きな加工硬化が生じていることがわかる。
【００６６】
このような観察結果から、本実施例１の素円孔加工工程により形成されたハブ素円孔２８では、その孔周縁部２９に生ずる加工硬化を抑制できていることが明らかである。したがって、この加工硬化が抑制されていることから、孔拡げ加工工程でハブ素円孔２８の孔周縁部２９を起立しても、割れ等が生じることを防止できる。そして、この孔拡げ加工工程で孔拡げ率を比較的大きくするように設定しても、割れ等の発生を抑制することができ得る。
【００６７】
一方、このような実施例１のハブ孔フランジ部成形方法によりハブ孔フランジ部６を成形した場合に、該ハブ孔フランジ部６の先端部に割れ等の不具合を生じない孔拡げ率（％）を確認するための試験を実施した。尚、孔拡げ率は、上述したように、ハブ素円孔の孔径に対する、ハブハブ孔フランジ部６の内周径とハブ素円孔の孔径との径差の比率である。
【００６８】
尚、この試験には、板状基材２１として、板厚３．５ｍｍの自動車用加工性熱間圧延高張力鋼板（ＳＰＦＨ５９０）を用いた。また、予備圧縮工程における、予備加工パンチ４４としては、その外周径Ｄ１が３６ｍｍφのものを用い、また、支持用ダイス４３としては、その開口径Ｄ２が３５．２ｍｍφのものと３４．６ｍｍφのものとの二種類を用いている。ここで、開口径Ｄ２が３５．２ｍｍφのものは、予備加工パンチ４４とのクリアランスが−１１％であり、開口径Ｄ２が３４．６ｍｍφのものは、予備加工パンチ４４とのクリアランスが−２０％である。さらに、予備圧縮工程では、予備加工パンチ４４の押込深さｈを、据込み用の下穴２２の孔周縁部２３の板厚に対して１０％，３０％，５０％に夫々設定している。このように、予備圧縮工程の試験条件として、クリアランスと押込深さｈとを設定している。また、素円孔穿設工程における、孔開けパンチ５０は予備加工パンチ４４と同じ外周径Ｄ１のものを用い、ダイス５１はその開口径Ｄ３を３６．８４ｍｍφのものを用いている。そして、孔拡げ加工工程にあって、外周径Ｄ４の異なる孔拡げパンチ５４を用いることにより、孔拡げ率が変わるようにして試験を実施している。
【００６９】
この試験の結果を図１２に示す。この図１２に示した値が、孔拡げ加工工程によってハブ孔フランジ部６に割れ等の不具合を生じず、該ハブ孔フランジ部６の成形に有効な孔拡げ率の最大値である。本実施例１の構成にあっては、クリアランスと押込深さｈとの設定値がいずれの場合にあっても、高い孔拡げ率で成形することが可能である。特に、クリアランス−１１％における押込深さｈが３０％の場合に、最も高い孔拡げ率を達成している。また、クリアランス−２０％の場合には、押込深さ３０％および５０％の両方で、極めて高い孔拡げ率を達成している。この試験結果から、本実施例１のハブ孔フランジ部成形方法によれば、孔拡げ率を高くして成形する場合にあっても、ハブ孔フランジ部６に割れ等の不具合が発生することなく該ハブ孔フランジ部６を成形できることが明らかである。
【００７０】
尚、予備加工パンチの押圧面の周端部を直角形状とした場合についても、同様に孔拡げ率の試験を実施した。その結果も図１２に並記している。尚、予備加工パンチの周端部を直角形状とした以外は、全て上記した試験条件と同じである。この結果から、予備加工パンチ４４が刃角丸み部４４ａを有する構成に比して、予備加工パンチの周端部を直角形状とした構成では、有効な孔拡げ率の最大値は低減する傾向にあるものの（クリアランスを−１１％、押込深さｈを５０％とした場合を除く）、総じて高い孔拡げ率を達成している。したがって、予備加工パンチの周端部を直角形状としても、同様に、高い孔拡げ率でハブ孔フランジ部６を成形した場合にも、割れ等の不具合を生じることなく成形可能である。
【実施例２】
【００７１】
実施例２にあっては、図８のように、予備圧縮工程で、環状の予備加工パンチ６４を用い、該予備加工パンチ６４の内側に形成した据込み空域６６に、余剰材料を据え込むようにしている。詳述すると、予備加工パンチ６４は、円柱状の金型の下端部を、所定開口径により下方開口することにより環状に形成されている。すなわち、当該金型の下端部により、押圧加工するための予備加工パンチ６４が構成されている。このように、円柱状の金型下端部に予備加工パンチ６４を形成している構成にあって、その予備加工パンチ６４の内側開口する深さとしては、その天井面が予備圧縮工程で板状基材２１に接触しない深さに設定している。すなわち、予備圧縮工程の押込深さｈよりも深くなるように設定する。
【００７２】
尚、本実施例２にあっては、予備加工パンチ６４の押圧面の周端部６４ａを、図８のように直角形状としている。
【００７３】
上述した実施例１と同様に、据込み用下穴穿設工程で板状基材２１の中央に円形状の据込み用の下穴２２を穿設した後に、予備圧縮工程を行う。この予備圧縮工程は、図８（Ａ）のように、環状の予備加工パンチ６４と、板状基材２１の中央部をその裏面から支持して裏方への変形を生じないようにする支持用金型６３とによりプレス加工することで行う。
【００７４】
環状の予備加工パンチ６４は、その外周径Ｄ１がハブ素円孔２８の外周径と等しくなっている。また、予備加工パンチ６４の内周径は、該予備加工パンチ６４が板状基材２１側に開口していることから、本発明にかかる開口径Ｄ２ａである。本実施例２にあっては、開口径Ｄ２ａ、外周径Ｄ１、板状基材２１の板厚ｔの関係を、次式（３）となるように設定している。
Ｄ１−０．４ｔ×２≒Ｄ２ａ    ・・・（３）
尚、開口径Ｄ２ａ、外周径Ｄ１、板状基材２１の板厚ｔの関係は、次式（４）となるように設定することも可能である。
Ｄ１−０．５ｔ×２≦Ｄ２ａ≦Ｄ１−０．１ｔ×２  ・・・（４）
【００７５】
また、予備加工パンチ６４の内側空域により、本発明にかかる据込み空域６６が構成されている。
【００７６】
予備圧縮工程は、図８（Ａ）のように、据込み用の下穴２２の孔周縁部２３を支持用金型６３により支持する。そして、図８（Ｂ）のように、環状の予備加工パンチ６４によりホイール表方から押圧する。この予備圧縮工程にあっても、上述した実施例１と同様に、下穴２２にガイドピンなどを嵌入せず、該下穴２２の孔端面２２ａを拘束せずに行っている。この予備加工パンチ６４による押圧加工の際には、該予備加工パンチ６４により押圧される環状領域が板厚方向に圧縮変形する。そして、この板厚方向への圧縮変形に伴って板面方向に延伸変形を生じ、該延伸変形により生じる余剰材料が下穴２２内と据込み空域６６内とに流れる。そのため、予備加工パンチ６４により切り込まれる板状基材２１の切断部位（第一切断周面６７の周囲部位）に、加工硬化が生ずることを抑制できる。ここで、本実施例２にあっては、環状の予備加工パンチ６４の内側に据込み空域６６が設けられていることため、該予備加工パンチ６４による押圧加工の開始直後から、前記した延伸変形による余剰材料が据込み空域６６にも流動し易くなっており、特に予備加工パンチ６４により切断される板状基材２１の切断部位（第一切断周面６７の周囲部位）に生ずる加工硬化を抑制する効果に優れている。
【００７７】
本実施例２にあっても、予備加工パンチ６４の押込深さｈを、据込み用の下穴２２の孔周縁部２３の板厚に対して約５０％として設定している。このような環状の予備加工パンチ６４による押圧加工の押込深さｈとしては、下穴２２の孔周縁部２３の板厚に対して１０％以上且つ５０％以下とすることが好適である。
【００７８】
尚、この予備圧縮工程で予備加工パンチ６４に押圧された環状領域で囲まれた部位が、次の素円孔穿設工程で除去される半打抜き部位６８であり、この半打抜き部位６８には、予備圧縮工程で生じた余剰材料が据え込まれている。
【００７９】
このように予備圧縮工程を行った後に、図９のように、素円孔穿設工程を行う。図９（Ａ）のように、ダイス５１により板状基材２１の裏面を支持し、図９（Ｂ）のように、孔開けパンチ６０により上記半打抜き部位６８を打ち抜いてハブ素円孔２８を穿設する。ここで、孔開けパンチ６０は、上記した予備圧縮工程で用いた予備加工パンチ６４と同じ寸法形状のものを用いている。また、ダイス５１は、上述した実施例１と同様のものを用いている。そして、孔開けパンチ６０とダイス５１とのクリアランスは、上述した実施例１と同様に設定されている（式（２）参照）。尚、ここで、孔開けパンチ６０としては、実施例１と同様に円柱形の孔開けパンチを用いて実施することも可能である。素円孔穿設工程でハブ素円孔２８を穿設した後に、上述した実施例１と同様に孔拡げ加工工程を行い、ハブ孔フランジ部６を形成する（図６参照）。
【００８０】
尚、本実施例２にあっては、上記した素円孔加工工程以外を、上述した実施例１と同様に実施しており、その説明を省略している。
【００８１】
このように形成されたハブ孔フランジ部６にあっても、上述した実施例１と同様に、割れ等の不具合が生じることを抑制でき得る。すなわち、本実施例２にあっても、ハブ素円孔２８の孔周縁部２９に生ずる加工硬化が抑制されるため、孔拡げ加工工程で該ハブ素円孔２８を拡径しても破断歪まで達せず、割れを生じない。このように、本実施例２の成形方法にあっても、上述した実施例１と同様の作用効果を発揮し得る。
【００８２】
また、図１０に、予備圧縮工程した実施後に、予備加工パンチ６４により切り込まれた板状基材２１の切断部位（第一切断周面６７の周囲部位）の断面を観察した結果を示す。予備加工パンチ６４により切り込まれた板状基材２１の切断部位では、その上部でほぼ板面方向に沿った縞状組織３０がみられ、下端部で僅かに下方へ湾曲する縞状組織６１を確認した。これにより、本実施例２の予備圧縮工程を実施することにより、加工硬化を抑制できていることがわかる。そのため、素円孔穿設工程により形成したハブ素円孔２８は、その孔周縁部２９に加工硬化が生じることを抑制でき得る。したがって、孔拡げ加工工程でハブ素円孔２８の孔周縁部２９を起立しても、割れ等が生じることを防止できる。
【００８３】
このような実施例２にあっても、上述した実施例１と同様に、ハブ孔フランジ部６の先端部に割れ等の不具合を生じない孔拡げ率を確認する試験を行った。ここで、予備加工パンチ６４の開口径Ｄ２ａは、上記した式（３）を満足するように設定している。具体的には、予備加工パンチ６４の外周径Ｄ１を３６ｍｍφとし、開口径Ｄ２ａを３３．２ｍｍφとしている。その他は、上述した実施例１の試験と同様に実施した。この試験結果を、図１２に示す。押込深さｈが１０％，３０％，５０％のいずれの場合にあっても、高い孔拡げ率で成形することが可能である。特に、押込深さｈが深くなるに従って、孔拡げ率も高くなる傾向を示しており、５０％の場合に最も高い孔拡げ率を達成している。この試験結果から、本実施例２のハブ孔フランジ部成形方法によれば、上述した実施例１と同様に、孔拡げ率を高くして成形する場合にあっても、ハブ孔フランジ部６に割れ等の不具合が発生することなくハブ孔フランジ部６を成形できることが明らかである。
【実施例３】
【００８４】
実施例３にあっては、図１１のように、予備圧縮工程を、環状の予備加工パンチ７４と支持用ダイス７３とを用いて実施するようにしている。ここで、予備加工パンチ７４と支持用ダイス７３との両方に、それぞれ据込み空域７６，７７が設けられている。
【００８５】
環状の予備加工パンチ７４は、上述した実施例２と同様に、その外周径Ｄ１がハブ素円孔２８の外周径と等しくなっており、また、内周径が本発明にかかる開口径Ｄ２ａである。そして、予備加工パンチ７４の内側空域により、本発明にかかる据込み空域７６が構成されている。
【００８６】
また、支持用ダイス７３は、その中央に開口する内側円孔７８が形成されており、その開口径Ｄ２が上記予備加工パンチ７４の外周径Ｄ１よりも小径としている。すなわち、予備加工パンチ７４と支持用ダイス７３とのクリアランスはマイナスとなっている。尚、支持用ダイス７３にあって、その内側円孔７８により構成される空域が、本発明にかかる据込み空域７７である。
【００８７】
さらに、予備加工パンチ７４の開口径Ｄ２ａは、上述した実施例２の式（４）を満足するように設定している。同様に、支持用ダイス７３の開口径Ｄ２にあっては、上述した実施例１の式（１）を満足するように設定している。そして、予備加工パンチ７４の開口径Ｄ２ａと支持用ダイス７３の開口径Ｄ２とは、同じであっても異なっていても良い。すなわち、予備加工パンチ７４の開口径Ｄ２ａと支持用ダイス７３の開口径Ｄ２との両者が、本発明にかかる開口径である。ここで、本実施例３にあっては、予備加工パンチ７４の外周径Ｄ１と支持用ダイス７３の開口径Ｄ２とのクリアランスを、−２０％とするように、該外周径Ｄ１および開口径Ｄ２とを設定している。また、予備加工パンチ７４の開口径Ｄ２ａを、上述した実施例２の式（３）によって設定している。そのため、予備加工パンチ７４の開口径Ｄ２ａは、支持用ダイス７３の開口径Ｄ２に比して小さくなる。
【００８８】
予備圧縮工程は、図１１（Ａ）のように、支持用ダイス７３により板状基材２１の中央をその裏面から支持する。そして、図１１（Ｂ）のように、予備加工パンチ７４により据込み用の下穴２２の孔周縁部２３をホイール表方から押圧する。この押圧加工の際に、予備加工パンチ７４と支持用ダイス７３とにより挟圧される環状領域が圧縮変形し、該変形に伴って板面方向に延伸変形する。この延伸変形による余剰材料が、主に下穴２２内と予備加工パンチ７４の据込み空域７６内とに流れる。さらに、支持用ダイス７３の据込み空域７７にも余剰材料が流れる。このように、予備加工パンチ７４の押圧加工によって生ずる余剰材料が、下穴２２や据込み空域７６，７７に流れるため、予備加工パンチ７４に切り込まれる板状基材２１の切断部位（第一切断周面７９の周囲部位）に生ずる加工硬化を抑制することができ得る。
【００８９】
尚、上述の予備圧縮工程にあって、支持用ダイス７３が、本発明にかかる支持用金型である。また、この支持用ダイス７３により支持する板状基材２１の裏面が、本発明にかかる一側面である。
【００９０】
本実施例３にあっては、予備加工パンチ７４の押込深さｈを、上述した実施例２と同様に、据込み用の下穴２２の孔周縁部２３の板厚に対して約５０％としている。この押込深さｈとしては、下穴２２の孔周縁部２３の板厚に対して１０％以上且つ５０％以下とすることが好適である。
【００９１】
このように予備圧縮工程を行った後に、上述した実施例２と同様に素円孔穿設工程を行う（図９参照）。尚、この素円孔穿設工程では、予備圧縮工程で用いた環状の予備加工パンチ７４を使用することも可能であるし、また、実施例１と同様に円柱形の孔開けパンチ５０を用いて実施しても良い。素円孔穿設工程でハブ素円孔２８を穿設した後に、上述した実施例１と同様に孔拡げ加工工程を行い、ハブ孔フランジ部６を形成する（図６参照）。
【００９２】
尚、本実施例３にあっては、上記した素円孔加工工程以外を、上述した実施例１と同様に実施しており、その説明を省略している。
【００９３】
このように形成されたハブ孔フランジ部６にあっても、上述した実施例１と同様に、割れ等の不具合が生じることを抑制でき得る。すなわち、本実施例３にあっても、ハブ素円孔２８の孔周縁部２９に生ずる加工硬化が抑制されるため、孔拡げ加工工程で該ハブ素円孔２８を拡径しても破断歪まで達せず、割れを生じない。このように、本実施例３の成形方法にあっても、上述した実施例１と同様の作用効果を発揮し得る。
【００９４】
上述した実施例１にあっては、予備加工パンチ４４の周端部を刃角丸み部４４ａとした構成であるが、その他の構成として、予備加工パンチの周端部を、直角形状や面取りした形状とすることも可能である。いずれの形状としても、実施例１とほぼ同様の作用効果を生ずる。また、同様に、実施例２や実施例３の予備加工パンチ６４，７４にあってもその周端部を、直角形状の他、丸みを帯びた形状、面取りした形状のいずれとすることも可能である。
【００９５】
上述した実施例１〜３にあっては、板状基材２１の中央に円形の据込み用の下穴２２を設けるようにした方法である。その他の方法として、板状基材２１の中央に四角形、五角形などの多角形の下穴を設けるようにしてもよい。
【００９６】
本発明は、上述した実施例に限定されるものでなく、本発明の範囲内で適宜変更することは勿論可能である。例えば、上述した実施例１〜３の車両用ホイール１は、ドロップ部１３の内周面にホイールディスク２のディスクフランジ部９を嵌合してなる所謂ビード嵌合ホイールであるが、これに限らず、所謂ビード嵌合ホイールやフルフェイスホイールに本発明を適用することもできる。そして、このようなビード嵌合ホイールやフルフェイスホイールに本発明を適用した場合にあっても、ビード嵌合ホイールの場合と同様の作用効果を発揮することができ得る。
【図面の簡単な説明】
【００９７】
【図１】車両用ホイール１の断面図である。
【図２】車両用ホイール１を構成するホイールディスク２の斜視図である。
【図３】実施例１の据込み用下穴穿設工程の加工説明図である。
【図４】実施例１の予備圧縮工程の加工説明図である。
【図５】実施例１の素円孔穿設工程の加工説明図である。
【図６】実施例１の孔拡げ加工工程の加工説明図である。
【図７】実施例１の、（Ａ）予備圧縮工程後の据込み用の下穴２２の孔周縁部２３の断面組織状態と、（Ｂ）素円孔穿設工程後のハブ素円孔２８の孔周縁部２９の断面組織状態とを示す概略図である。
【図８】実施例２の予備圧縮工程の加工説明図である。
【図９】実施例２の素円孔穿設工程の加工説明図である。
【図１０】実施例２の予備圧縮工程後の、据込み用の下穴２２の孔周縁部２３の断面組織状態を示す概略図である。
【図１１】実施例３の予備圧縮工程の加工説明図である。
【図１２】実施例１，２の成形方法を適用した場合に、ハブ孔フランジ部６に割れ等を生じない孔拡げ率を確認した試験結果を示す図表である。
【図１３】従来の、ハブ素円孔８８を穿設する加工工程を示す説明図である。
【図１４】従来の加工工程で形成したハブ素円孔８８の孔周縁部８９の断面組織状態を示す概略図である。
【符号の説明】
【００９８】
１  車両用ホイール
６  ハブ孔フランジ部
２１  板状基材
２２  下穴
２２ａ  （下穴２２の）孔端面
２３  （下穴２２の）孔周縁部
２８  ハブ素円孔
２９  （ハブ素円孔２８の）孔周縁部
３０，３１，６１  縞状組織
４３，７３  支持用ダイス（支持用金型）
４４，６４，７４  予備加工パンチ
４５，７８  内側円孔
４６，６６，７６，７７  据込み空域
５０，６０  孔開けパンチ
５４  孔拡げパンチ
６３  支持用金型
Ｄ１  （予備加工パンチ４４，６７，７４の）外周径
Ｄ２，Ｄ２ａ  開口径
ｔ  （板状基材２１の）板厚
【図１】
2008290085.tif 000003
【図２】
2008290085.tif 000004
【図３】
2008290085.tif 000005
【図４】
2008290085.tif 000006
【図５】
2008290085.tif 000007
【図６】
2008290085.tif 000008
【図７】
2008290085.tif 000009
【図８】
2008290085.tif 000010
【図９】
2008290085.tif 000011
【図１０】
2008290085.tif 000012
【図１１】
2008290085.tif 000013
【図１２】
2008290085.tif 000014
【図１３】
2008290085.tif 000015
【図１４】
2008290085.tif 000016